FR 3057504 A1 20180420 FR 1660052 A 20161017 1 BANDE D'USURE DE PANTOGRAPHE ET PANTOGRAPHE EQUIPE D'UNE TELLE BANDE D'USURE 1. Domaine technique de l'invention L'invention concerne les bandes d'usure de pantographes ainsi que les pantographes comprenant ces bandes. 2. Arrière-plan technologique Il est connu qu'un véhicule ferroviaire, tel qu'un train, un métro ou un tramway, comprend une motrice électrique alimentée en courant par l'intermédiaire d'une caténaire qui comprend des supports verticaux soutenant un fil de contact qui s'étend au-dessus des rails de chemin de fer sur lesquels circule le véhicule. Les supports de la caténaire sont espacés de quelques dizaines de mètres et supportent un câble porteur auquel est suspendu le fil de contact par l'intermédiaire de pendules. Un pantographe est en outre installé sur le toit de la motrice électrique du véhicule ferroviaire pour capter le courant électrique circulant dans le fil de contact afin d'alimenter la motrice en énergie électrique au cours de son déplacement sur les rails. Ce pantographe comprend typiquement une partie articulée portée par le toit de la motrice et un archet ou tête de captage destinée à recevoir le courant du fil de contact de la caténaire. La partie de l'archet en contact avec le fil de contact de la caténaire est connue sous les termes de « bande d'usure » ou « bande de frottement » du pantographe. Lors de la pose d'une caténaire, le fil de contact est désaxé à chaque poteau de manière à éviter que le point de contact et de frottement entre le pantographe et le fil de contact soit toujours le même sous peine d'entraîner un « sciage » ou un vieillissement prématuré de l'archet du pantographe. C'est ce que l'on appelle le zigzag de la caténaire. Aussi, la bande d'usure de l'archet du pantographe voit glisser le fil en fonction de l'avancement du train, mais le voit aussi balayer la bande d'usure de droite à gauche et inversement par le désaxement. Cette bande d'usure doit pouvoir résister à l'usure par frottement. De plus, la bande d'usure est soumise à un échauffement important. Cet échauffement la déstructure et la rend plus facilement usable. Pendant longtemps, les bandes d'usure ont été constituées d'un matériau 3057504 2 en métal tel que le cuivre et/ou l'acier. Dorénavant, les bandes d'usure en métal sont progressivement remplacées par des bandes en carbone. Le carbone présente l'avantage de très peu user le fil de contact grâce à ses propriétés autolubrifiantes. Cependant, le carbone présente une très forte résistivité par rapport au 5 métal, ce qui engendre un échauffement important par le passage du courant. Cet inconvénient peut-être en partie compensé par une augmentation de la largeur de la bande et donc de la surface de contact avec le fil mais l'augmentation du poids embarqué devient très pénalisant du point de vue dynamique pour le pantographe. Afin de diminuer la résistivité et donc d'augmenter la conductivité des 10 bandes d'usure en carbone, il a été développé des bandes d'usure comprenant une portion principale en carbone et un ou plusieurs éléments conducteur en cuivre ou en aluminium qui débouchent sur la face captation de courant. Cependant, trop de courant transite alors par l'élément conducteur en aluminium ou en cuivre ce qui entraîne un échauffement de l'élément conducteur au point que ce dernier se 15 ramollisse et fonde en surface. Toujours afin de diminuer la résistivité, il a également été développé des bandes d'usure en carbone dont les pores du carbone ont été remplis de métal. Ces bandes appelées bandes en carbone imprégnées présentent une amélioration de la conductivité notable mais qui reste néanmoins insuffisante en regard des niveaux 20 nécessaires en présence de forts courants. De plus, la conductivité et la résistance à l'usure de ces bandes n'est pas standardisée. Elles restent très variables selon les gammes de produits et même entre deux produits commercialisés comme présentant les mêmes propriétés. 3. Objectifs de l'invention 25 L'invention vise à pallier au moins certains des inconvénients connus des bandes d'usure de pantographe. En particulier, l'invention vise à fournir, dans au moins un mode de réalisation de l'invention, une bande d'usure qui présente une meilleure conductivité globale et un échauffement maitrisé. 30 L'invention vise aussi à fournir, dans au moins un mode de réalisation de l'invention, une bande d'usure qui présente une résistance à l'usure élevée. L'invention vise aussi à fournir, dans au moins un mode de réalisation de l'invention, des bandes d'usure conçues de manière à posséder des propriétés de 3057504 3 résistance à l'usure et de conductivité maitrisées et reproductibles. L'invention vise aussi à fournir, dans au moins un mode de réalisation de l'invention, une bande d'usure dont les matériaux subissent moins les effets de l'échauffement généré par le passage du courant. 5 L'invention vise aussi à fournir, dans au moins un mode de réalisation de l'invention, une bande d'usure permettant de passer le maximum de courant avec une répartition du courant maitrisée entre les matériaux constitutifs pour que l'échauffement soit limité à un niveau acceptable par chacun d'entre eux sans atteindre leur seuil de dégradation. 10 4. Exposé de l'invention Pour ce faire, l'invention concerne une bande d'usure de pantographe s'étendant le long d'une direction longitudinale et comprenant une face, dite face de captation de courant, destinée à être mise en contact avec un fil de contact d'une caténaire, et une face, dite face de liaison, destinée à être montée sur un 15 archet d'un pantographe, caractérisée en ce que la bande d'usure comprend : - une portion en carbone, dite portion principale, s'étendant le long de ladite direction longitudinale, intégralement entre ladite face de captation de courant et ladite face de liaison, 20 - au moins un élément conducteur inséré dans ladite portion principale qui s'étend au moins en partie le long de ladite direction longitudinale, au moins partiellement entre ladite face de captation de courant et ladite face de liaison, ledit élément conducteur étant d'une résistivité inférieure à la résistivité du carbone de ladite 25 portion principale et comprenant du carbone. L'insertion dans une bande d'usure en carbone d'un élément conducteur avec une résistivité inférieure à la résistivité du carbone de la portion principale permet d'augmenter la conductivité globale de la bande d'usure. L'élément conducteur sert de pompe à courant pour délester le carbone limitant ainsi son 30 usure causée par un échauffement excessif. Toutefois, lorsqu'un élément beaucoup plus conducteur que la portion principale de la bande d'usure est inséré dans cette dernière, le courant passe préférentiellement par l'élément fortement conducteur ce qui peut occasionner son échauffement entraînant sa dilation et pouvant aller jusqu'à la fonte de l'élément 3057504 4 conducteur à la surface en contact avec le fil de caténaire. En utilisant, un élément conducteur comprenant du carbone, la conductivité globale de l'élément conducteur est diminuée par rapport à un élément conducteur uniquement en métal pur tel que le cuivre ou l'aluminium. Le phénomène d'échauffement de 5 l'élément conducteur est alors limité. De plus, le comportement du courant au sein de la bande d'usure est plus facile à modéliser. Dans le cas de bandes d'usure en carbone imprégnées de métal selon l'art antérieur, le comportement est majoritairement dépendant des dispersions de fabrication, c'est-à-dire de la résistivités de chacun de ces 10 matériaux, de la porosité du carbone, du degré d'imprégnation, de la répartition des pores du carbone sur l'ensemble de la bande d'usure. Avec le niveau élevé de température atteinte les changements de caractéristiques de chaque paramètre ne sont plus maitrisables, notamment lorsqu'elles impactent les performances à l'usure. Dans le cas présent, selon l'invention, l'élément conducteur permet de 15 décharger le carbone d'une partie du courant pour conserver ainsi dans le carbone un niveau de température correspondant à des paramètres stables ne dépassant pas les limites d'inflexion des caractéristiques. L'influence du carbone seul est réduite rendant plus fiable la modélisation avec l'élément conducteur. Un autre intérêt d'une bande d'usure selon l'invention est que ce type de 20 montage permet l'intégration d'un élément conducteur de petit volume pour une masse résultante faible, tout en permettant de faire transiter dans la bande d'usure le maximum de courant dans des limites de dégradation acceptables pour chacun des éléments la constituant. Ladite portion principale s'étend, de préférence, sur l'intégralité de la 25 longueur de la bande d'usure. La portion principale peut être monobloc ou constituée de plusieurs pièces. Avantageusement, ladite portion principale est en forme de bande présentant une rainure transversale, la rainure permettant l'insertion de l'élément conducteur. L'élément conducteur s'étend au moins en partie le long de ladite direction 30 longitudinale c'est-à-dire que l'élément conducteur s'étend le long de la direction longitudinale sur au moins une partie de la longueur de la bande d'usure. De préférence, l'élément conducteur s'étend sur les trois quart de la longueur de la bande d'usure, plus préférentiellement sur l'intégralité de la longueur de la bande 3057504 5 d'usure. Ladite portion principale est en carbone. Le carbone de la portion principale est, par exemple, choisi dans le groupe constitué de carbone, de mélange carbone graphite de composites carbone/carbone et de leurs mélanges. Le carbone, le 5 mélange carbone graphite, les composites carbone/carbone et de leurs mélanges peuvent être imprégnés ou non d'un métal. Selon une variante, ledit au moins un élément conducteur est en un alliage comprenant du carbone. L'élément conducteur peut être en fonte, en cuivre dopé au carbone, en acier, en alliage d'acier, en inox et/ou en un mélange de ces 10 matériaux. La résistivité de tels alliages est inférieure à celle du carbone mais supérieure à celle du cuivre ou de l'aluminium. Elle se situe dans une gamme qui permet d'augmenter la conductivité globale de la bande d'usure tout en limitant le courant transitant dans l'élément conducteur à un niveau qui permet d'éviter le phénomène d'échauffement par concentration. 15 Contrairement au cuivre dont les caractéristiques mécaniques (dureté, résistance etc.) se dégradent dès 200°C, les matériaux comme le cuivre dopé ou la fonte permettent ainsi le maintien des caractéristiques mécaniques jusqu'à des températures bien plus élevées. De plus, les métaux purs présentent un fort risque de fluage dû au 20 frottement, aggravé par l'échauffement de surface qui déplace de la matière et dégrade l'intégrité de l'ensemble élément conducteur/portion principale en carbone. Les alliages comprenant du carbone permettent de réduire le phénomène de fluage grâce à une bonne propriété d'usinabilité. Cela est particulièrement le cas de la fonte ainsi que de l'acier et de ses alliages. 25 Enfin des matériaux tels que le cuivre ont des caractéristiques de frottement très défavorables. Le cuivre dopé avec du carbone améliore l'aptitude à l'usure. L'utilisation de matériau à base d'alliage comprenant du carbone tel que l'acier et plus particulièrement la fonte sont encore très favorables du fait de leur taux en carbone. 30 De préférence, le taux de carbone de l'élément conducteur est supérieur à 0.01% (en pourcentage massique). Ce taux peut varier en fonction du métal de l'alliage. Par exemple, si le métal est du cuivre, il peut être préféré un alliage comprenant entre 3 et 20 % de carbone, plus préférablement entre 10% et 16%, encore plus préférablement autour de 14%. Dans le cas de l'acier, le taux de carbone est 3057504 6 habituellement entre 0.001% et 2%, plus préférablement entre 0,01 et 0,1% pour éviter la trempe Le taux de carbone de la fonte est quant à lui entre 2.1% et 6.67%, plus préférablement entre 3 et 5%). Dans une autre variante, l'élément conducteur comprend au moins une 5 première partie et au moins une deuxième partie, ladite deuxième partie étant en carbone. En effet, il existe principalement deux moyens pour obtenir un élément conducteur étant d'une résistivité globale inférieure à la résistivité du carbone de ladite portion principale et comprenant du carbone dans le but d'augmenter la conductivité globale de la bande d'usure qui le contient tout en limitant le courant 10 y transitant à un niveau qui permet d'éviter le phénomène d'échauffement. La première variante consiste à utiliser un élément conducteur en un alliage métallique comprenant du carbone, le carbone présent dans l'alliage permettant d'augmenter la résistivité du métal jusqu'à un seuil idéal. L'autre variante consiste à fournir un élément conducteur comprenant au moins deux parties : une partie en 15 métal et une partie carbone ainsi la partie en carbone permet d'augmenter la résistivité globale de l'élément conducteur afin qu'elle soit dans la gamme voulue et ce même si la première partie de ce dernier est en métal pur. En ayant un élément conducteur en deux parties, on peut jouer sur les dimensions de chacune des deux parties pour moduler la résistivité globale de l'élément conducteur. 20 Avantageusement, le matériau de la première partie d'au moins un élément conducteur est du métal. Par exemple, le métal de la première partie d'au moins un élément conducteur est choisi dans le groupe constitué du cuivre, des alliages contenant du cuivre, du fer, des alliages contenant du fer. Dans un mode de réalisation, pour de faibles résistivités, le matériau de la première partie d'au 25 moins un élément conducteur est choisi parmi le cuivre ou ses alliages, plus préférablement parmi les alliages de cuivre avec de l'étain. Encore plus préférablement pour des résistivités intermédiaires, le matériau de la première partie est un alliage comprenant du carbone. La première partie peut par exemple être en fonte, en cuivre dopé au carbone, en acier, en alliage d'acier, en inox et/ou 30 en un mélange de ces matériaux. Ces matériaux présentent une température de fusion plus élevée que le cuivre et permettent une répartition du courant mieux maitrisée qu'avec le cuivre. Avantageusement, l'élément conducteur débouche sur ladite face de captation de courant. L'élément conducteur est alors directement en contact avec 3057504 7 le fil de contact de la caténaire. Selon ce mode de réalisation, la bande d'usure peut être aisément fabriquée en réalisant une rainure dans une bande en carbone telle qu'une bande en carbone ordinaire et en y insérant l'élément conducteur. De préférence, le matériau de l'élément conducteur débouchant sur la face de 5 captation de courant présente une température de fusion élevée permettant de résister à la fusion de la surface en contact avec le fil de contact de la caténaire. De préférence, le matériau de l'élément conducteur débouchant sur la face de captation de courant présente une caractéristique mécanique de frottement permettant d'éviter le fluage en surface sous l'action conjuguée de la température 10 et du frottement du fil de contact de la caténaire. Selon un mode de réalisation, au moins un élément conducteur s'étend intégralement entre ladite face de captation de courant et ladite face de liaison. Une partie du courant peut alors circuler directement depuis le fil de contact de la caténaire jusqu'à l'archet par un élément conducteur de faible résistance. 15 Selon ce mode de réalisation, la portion principale peut être constituée de deux pièces, chacune des pièces de la portion principale flanquant l'élément conducteur. Cette configuration facilite la réalisation de la bande d'usure lorsque l'élément conducteur s'étend intégralement entre ladite face de captation de courant et ladite face de liaison. 20 Selon un mode de réalisation, l'élément conducteur comprend au moins une première partie et cette première partie débouche sur la face de captation de courant. Selon un mode de réalisation, l'élément conducteur comprend au moins une deuxième partie, la deuxième partie débouchant sur la face de liaison. De préférence, le matériau de la première partie d'au moins un élément conducteur 25 présente une température de fusion élevée permettant de résister à la fusion de la surface en contact avec le fil de contact de la caténaire. De préférence, le matériau de la première partie d'au moins un élément conducteur présente une caractéristique mécanique de frottement permettant d'éviter le fluage en surface sous l'action conjuguée de la température et du frottement du fil de contact de la 30 caténaire. Typiquement, la première partie s'étend le long de ladite direction longitudinale. De même, typiquement, la deuxième partie s'étend le long de ladite direction longitudinale De préférence, la première partie et la deuxième partie de l'élément 3057504 8 conducteur sont en contact. Ainsi, l'élément conducteur peut comprendre une première partie qui débouche sur ladite face de captation de courant et une deuxième partie en contact avec la première partie qui débouche, quant à elle, sur ladite face de liaison. La première et la deuxième partie de l'élément conducteur 5 s'étendent alors chacune partiellement entre ladite face de captation de courant et ladite face de liaison. L'élément conducteur comprenant les première et deuxième parties peut, quant à lui, s'étendre intégralement entre ladite face de captation de courant et ladite face de liaison. 11 est possible de jouer sur la résistivité de chacune des parties de l'élément 10 conducteur pour obtenir le résultat souhaité. Selon la variante dans laquelle l'élément conducteur comprend une première et une deuxième partie, le matériau de la deuxième partie d'au moins un élément conducteur est du carbone. La forte résistivité du carbone permet de compenser la faible résistivité du matériau de la première partie de l'élément conducteur mais sa 15 faible hauteur permet néanmoins d'obtenir une résistance plus faible que la première partie de l'élément conducteur. Par exemple, le carbone de la deuxième partie d'un élément conducteur est alors choisi dans le groupe constitué de carbone, de mélange carbone graphite de composites carbone/carbone et de leurs mélanges. Le carbone, le mélange carbone graphite, les composites 20 carbone/carbone et de leurs mélanges peuvent être imprégnés ou non d'un métal. La deuxième partie de l'élément conducteur peut être en matière composite fibrée imprégnée de métal ou frittée par exemple. Le carbone de la deuxième partie peut différer du carbone de la portion principale. Selon un mode de réalisation, au moins un élément conducteur s'étend 25 partiellement entre ladite face de captation de courant et ladite face de liaison. De préférence, chaque élément conducteur ne comprend alors qu'une matière. L'élément conducteur est alors préférentiellement en un alliage comprenant du carbone. En plus de jouer sur la résistivité des différents matériaux pour obtenir la 30 répartition du courant souhaité, il est possible de jouer sur les dimensions de l'élément conducteur et de la portion principale. En effet, en plus de la résistivité des différents matériaux qui les composent, les résistances respectives de l'élément conducteur et de la portion principale de la bande d'usure sont également fonction de leurs dimensions, notamment de leur épaisseur et de leur 3057504 9 largeur respectives. Typiquement, la résistance de l'élément conducteur et de la portion principale est calculée selon la formule suivante : Ri= (pi x Hi) / S où pi est la résistivité, Hi la hauteur et S est la section. Ainsi, on peut obtenir la résistance souhaitée en se basant sur le matériau et les dimensions des 5 composants de la bande d'usure. Toutefois, les résistances respectives de la portion principale et de l'élément conducteur ne sont pas les seuls éléments pouvant être pris en compte. Il convient également de prendre en considération les capacités d'échauffement des matériaux. En effet, les dimensions de l'élément conducteur sont, préférablement, déterminées de façon à ce que la répartition du 10 courant entre la portion principale et l'élément conducteur respecte les capacités d'échauffement de chacun des matériaux pour qu'ils conservent leurs caractéristiques sans dégradation notable. En pratique, une fois les résistances optimales déterminées, des corrections peuvent être apportées après mesures de températures d'échauffement pour que les matériaux employés restent dans leur 15 limite de température correspondant à la conservation de leurs caractéristiques. Les longueurs de la bande d'usure, de sa portion principale et son élément conducteur sont déterminées selon la direction longitudinale, les épaisseurs selon une direction perpendiculaire au plan des faces de captation de courant et/ou de liaison à l'archet, les largeurs selon une direction perpendiculaire à la direction 20 longitudinale et à la direction selon laquelle est mesurée l'épaisseur. Ainsi, la bande d'usure présente une épaisseur déterminée EB. L'épaisseur EB correspond à l'écart entre les faces de captation de courant et de liaison à l'archet. La portion principale s'étendant intégralement entre ladite face de captation de courant et ladite face de liaison, son épaisseur est donc également EB. 25 La première partie de l'élément conducteur présente une épaisseur déterminée E1. La deuxième partie de l'élément conducteur présente une épaisseur déterminée E2. L'élément conducteur présente une épaisseur totale EB égale à la somme de E1 et E2. La bande d'usure présente une largeur déterminée 1B. Chaque partie de l'élément conducteur présente une largeur déterminée lEi. Lorsque 30 l'élément conducteur comporte plusieurs matériaux qui ne sont pas de même nature que la portion principale en carbone, leur largeur peut être différente pour ajuster les résistances ou améliorer la diffusion de la chaleur. De préférence, les deux parties de l'élément conducteur présentent la même largeur déterminée 1E. 3057504 10 Selon un mode de réalisation, le rapport de chaque épaisseur Eh sur l'épaisseur EB est compris entre 50% et 100%. Ce rapport permet une répartition du courant maitrisée entre l'élément conducteur et la portion principale de la bande d'usure. 5 Selon un mode de réalisation, le rapport de la somme des largeurs lEi de chaque élément conducteur sur la largeur IB est compris entre 5% et 25%, de préférence entre 5% et 15%. Ce rapport permet une répartition du courant maitrisée entre l'élément conducteur et la portion principale de bande d'usure tout en maintenant une majorité de ladite face de captation du courant en carbone. 10 Ainsi, l'effet de graissage du fil de caténaire par le carbone est conservé et l'usure de la bande d'usure est limitée. La bande d'usure peut comprendre un, deux ou trois éléments conducteurs ou plus. De préférence, la bande d'usure comprend un seul élément conducteur. Selon un mode de réalisation préféré, au moins un élément conducteur est 15 un insert. L'invention concerne également un pantographe comprenant au moins une bande d'usure selon l'invention. 5. Liste des figures D'autres buts, caractéristiques et avantages de l'invention apparaîtront à la 20 lecture de la description suivante donnée à titre uniquement non limitatif et qui se réfère aux figures annexées dans lesquelles : - la figure 1 est une vue de côté schématique d'une bande d'usure montée sur un support collecteur d'archet selon un mode de réalisation de l'invention, 25 la figure 2 est une vue schématique d'une face de captation de courant d'une bande d'usure selon un mode de réalisation de l'invention, - les figures 3 à 8 sont des vues schématiques en coupe d'une bande d'usure montée sur un support collecteur d'archet selon différents 30 modes de réalisation de l'invention. 6. Description détaillée d'un mode de réalisation de l'invention Sur les figures, les échelles et les proportions ne sont pas strictement respectées et ce, à des fins d'illustration et de clarté. Sur la figure 1, une bande d'usure est représentée montée sur un support 3057504 11 collecteur 5 d'archet. La bande d'usure est de forme allongée. Elle s'étend selon une direction longitudinale. La bande d'usure comprend notamment une face de captation de courant 3 et une face de liaison 4. La face de captation de courant 3 est destinée à 5 être mise en contact avec un fil de caténaire. La face de liaison 4 est destinée à assurer le passage du courant de la bande d'usure vers le support collecteur 5 qui sert de support à la bande d'usure 1 et d'interface avec l'archet le pantographe. Plus précisément, comme représenté à la figure 1, la face de liaison 4 s'interface au support collecteur 5 de l'archet auquel elle est reliée par collage. Le support 10 collecteur 5 comprend des prises de courant 6. La bande d'usure comprend une portion principale 1 en carbone et un élément conducteur 2 en un matériau dont la résistivité est inférieure à celle du matériau de la portion principale. La portion principale s'étend intégralement entre la face de captation de 15 courant 3 et la face de liaison 4. La portion principale s'étend également intégralement sur toute la longueur de la bande d'usure. L'élément conducteur 2 est inséré dans la portion principale 1. L'élément conducteur 2 est relié à cette dernière par le biais de vis 7. Tout comme la bande d'usure et la portion principale qui la compose, l'élément conducteur 2 est de 20 forme allongée. Sur la figure 1, l'élément conducteur est centré par rapport à la bande d'usure. Selon un autre mode de réalisation non représenté, il peut également être décentré. L'élément conducteur s'étend selon la direction longitudinale sur une majeure partie de cette dernière. Selon un mode de réalisation non représenté, l'élément conducteur peut également s'étendre sur 25 toute sa longueur. L'élément conducteur 2 s'étend partiellement entre la face de captation de courant 3 et la face de liaison 4. L'élément conducteur 2 représenté à la figure 1 débouche sur la face de captation de courant 3 La figure 2 est une vue de dessus de la bande d'usure représentée à la figure 1. Elle représente une vue schématique de la face de captation de courant 3. La 30 face de captation de courant de la bande d'usure est rectangulaire. Selon un autre mode de réalisation non représenté, la bande d'usure peut être non rectangulaire. Elle peut notamment avoir des chanfreins assez longs qui amincissent les extrémités. La face de l'élément conducteur 2 débouchant sur la face de captation de courant 3 s'étend, selon la direction longitudinale, en une bande étroite à 3057504 12 l'intérieur de la bande d'usure. Elle est également est rectangulaire. Ainsi, la face de captation de courant comprend une face de la portion principale de la bande d'usure. Cette face de la portion principale de la bande d'usure est rectangulaire. Tout comme, la bande d'usure, la portion principale peut être non rectangulaire, 5 selon un autre mode de réalisation non représenté. Elle présente une rainure par laquelle débouche l'élément conducteur. Les figures 3 à 6 représentent des vues schématiques en coupe de différents modes de réalisation de la bande d'usure selon l'invention. Sur ces figures, la bande d'usure comprend une portion principale 1 et un seul élément conducteur 2. 10 L'épaisseur de la bande d'usure y est représentée par EB, sa largeur par 1B. L'épaisseur de la première partie 8 de l'élément conducteur 2 y est représentée par El et celle de la deuxième partie 9, lorsqu'elle est présente, est représentée par E2. Sur la figure 3, est représenté un mode de réalisation de l'invention dans lequel la bande d'usure comprend un élément conducteur 2 en un unique matériau 15 et qui s'étend partiellement entre la face de captation de courant 3 et la face de liaison 4 sans venir en contact avec le support 5. L'élément conducteur 2 n'est constitué que d'une première partie en un matériau de plus faible résistivité que la portion principale 1 en carbone et comprenant du carbone, tel qu'un matériau à base de cuivre dopé au carbone, d'acier ou de fonte. 11 débouche sur la face de 20 captation de courant 3 mais ne débouche pas sur la face de liaison 4. La partie du courant qui circule depuis la face de captation du courant par l'élément conducteur 2 de faible résistivité doit donc passer par la portion principale en carbone pour atteindre la face de liaison 4. Le passage par cette zone de forte résistivité diminue la densité de courant dans l'élément conducteur 2 et diminue 25 par conséquent son échauffement. On contrôle ainsi mieux la répartition du courant et donc l'échauffement entre la portion principale 1 et l'élément conducteur 2. La faible épaisseur de la portion principale 1 dans la zone avec un élément conducteur correspond à une résistance plus faible que celle sur une zone de pleine épaisseur de la portion principale. 30 Sur la figure 4, est représenté un mode de réalisation de l'invention dans lequel la bande d'usure comprend un élément conducteur 2 en deux matériaux différents. L'élément conducteur 2 s'étend intégralement entre la face de captation de courant 3 et la face de liaison 4. L'élément conducteur 2 comprend une première partie 8 et une deuxième partie 9. Les première et deuxième parties de 3057504 13 l'élément conducteur 2 présentent la même largeur 1E. La première partie 8 est en un matériau de plus faible résistivité que le carbone tel que des alliages à base de cuivre ou de fer ou des alliages contenant du carbone tels que la fonte ou l'acier. La deuxième partie 9 est en un matériau dont la résistivité est supérieure à celle du 5 matériau de la première partie 8, par exemple en carbone de nature différente au carbone de la portion principale 1 ou en matière composite fibrée ou métallique frittée par exemple. La première partie 8 débouche sur la face de captation de courant 3 et est en contact avec une deuxième partie 9 de l'élément conducteur 2. La deuxième partie 9 débouche sur la face de liaison 4. Comme pour le mode de 10 réalisation illustré à la figure 3, le passage par cette zone de résistivité intermédiaire diminue la densité de courant dans l'élément conducteur 8 et diminue par conséquence son échauffement. On contrôle ainsi mieux la répartition du courant et donc l'échauffement entre la portion principale 1 et l'élément conducteur 2. 15 Comme la figure 4, la figure 5 représente un mode de réalisation de l'invention dans lequel la bande d'usure comprend un élément conducteur 2 en deux matériaux différents. L'élément conducteur 2 s'étend intégralement entre la face de captation de courant 3 et la face de liaison 4. L'élément conducteur 2 comprend une première partie 8 et une deuxième partie 9, la deuxième partie étant 20 en carbone. Toutefois, contrairement au mode de réalisation illustré à la figure 4, sur la figure 5, les première et deuxième parties de l'élément conducteur 2 ne présentent pas la même largeur. La largeur 1E2 de la deuxième partie 9 de l'élément conducteur est supérieure à la largeur lEi de la première partie 8 de l'élément conducteur. Les deux parties 8 et 9 de l'élément conducteur sont 25 dimensionnées pour que la répartition du courant entre la portion principale 1 et l'élément conducteur 2 soit adaptée et maitrisée. Sur la figure 6, est représenté un mode de réalisation de l'invention dans lequel la bande d'usure comprend un élément conducteur 2 en un unique matériau et qui s'étend intégralement entre la face de captation de courant 3 et la face de 30 liaison 4. L'élément conducteur 2 n'est constitué que d'une partie en un alliage comprenant du carbone. Il débouche à la fois sur la face de captation de courant 3 et sur la face de liaison 4. De préférence, le matériau a une résistivité telle que son effet permet de forcer une partie du courant à passer par la portion principale en carbone. Le matériau est, alors, de préférence, de la fonte ou des alliages frittées à 3057504 14 base de carbone, voire des matériaux composites à base de fibre de carbone chargée de métal. Seules la largeur de l'élément conducteur, sa résistivité et son matériau déterminent le niveau de courant de passage. Outre sa résistivité un des critères de choix du matériau est sa capacité à ne pas fluer sur la face de captation 5 sous l'action de l'échauffement conjugué au frottement mécanique du fil de caténaire. Ainsi, le cuivre pur présente une très faible résistivité mais une température de fusion assez basse et flue facilement sous une action mécanique. Le cuivre dopé présente une faible résistivité mais une température de fusion plus haute et flue moins facilement sous une action mécanique. L'acier présente une 10 résistivité plus élevée que le cuivre mais une température de fusion élevée et flue moins facilement sous action mécanique. La fonte présente une résistivité assez élevée et une température de fusion élevée mais ne présente pas de fluage sous action mécanique. Les figures 7 et 8 représentent des vues schématiques en coupe au droit 15 d'une vis 7 de différents modes de réalisation de la bande d'usure selon l'invention. La figure 7 représente le même mode de réalisation que celui représenté à la figure 3 dans lequel la bande d'usure comprend une portion principale 1 et un élément conducteur 2. L'élément conducteur 2 est en un unique matériau et 20 s'étend partiellement entre la face de captation de courant 3 et la face de liaison 4. Afin que la vis 7 ne soit pas en contact électrique avec le support collecteur 5 de l'archet ou la portion principale de la bande d'usure et ne court-circuite pas le cheminement du courant, un large trou est réalisé dans le support collecteur 5 et un lamage 11 est réalisé dans la portion principale 1 pour diminuer le risque de 25 court-circuitage entre la vis 7 et le support 5. De plus, la vis 7 est isolée électriquement du support collecteur 5 par un isolant 10. La figure 8 représente le même mode de réalisation que la figure 5 dans lequel la bande d'usure comprend une portion principale 1 et un élément conducteur 2. L'élément conducteur 2 est en un unique matériau qui s'étend 30 intégralement entre la face de captation de courant 3 et la face de liaison 4. Selon ce mode de réalisation, une partie du courant peut circuler depuis la face de captation de courant 3 jusqu'à la face de liaison 4 uniquement au travers d'un élément conducteur 2 de résistivité intermédiaire comprise entre celle du carbone et celle du cuivre ou de l'acier. Il n'est donc pas nécessaire d'isoler la vis 7 afin 3057504 15 qu'elle ne participe pas à la conduction du courant. 7. Exemples Afin d'illustrer de façon simplifiée les propriétés de la bande d'usure selon l'invention, la répartition du courant entre la portion principale et l'élément 5 conducteur de la bande d'usure a été modélisée schématiquement pour des bandes d'usure présentant un élément conducteur en différents matériaux et de différentes dimensions. Pour ce faire, il a été considéré une surface d'appui du fil de contact correspondant à la largeur de la bande d'usure ls et à la largeur de l'élément 10 conducteur lE équivalente au plat d'usure du fil de contact (6 mm par exemple) et un courant de base de 1000A transitant du fil de la caténaire vers le support collecteur de l'archet. Les valeurs de résistances sont calculées comme suit : Ri= (pi x Hi) / S avec les résistivités des matériaux exprimées en Ohm.m (p). 15 Les résistivités des différents matériaux sont données dans le tableau 1 ci- dessous : Résistivité d'un élément 1,640E-11 Ohm.mm 1,640E-02 id Ohm. m conducteur en cuivre à 20°C Résistivité d'un élément 2,470E-11 Ohm.mm 2,470E-02 id Ohm. m conducteur en cuivre à 150°C Résistivité du carbone neuf à 20°C 8,190E-09 Ohm.mm 8,190E+001JOhm.m Résistivité du carbone neuf à 150°C 9,190E-09 Ohm.mm 9,190E+00 IJOhm.m Résistivité d'un élément 9,87E-11 Ohm.mm 9,870E-040hm.m conducteur en acier à 20°C Résistivité d'un élément 5,50E-10 Ohm.mm 5,500E-011J Ohm.m conducteur en inox à 20°C Résistivité d'un élément 1,00 E-09 Ohm.mm 1,000E+001JOhm.m conducteur en fonte à 20°C 3057504 16 Tableau 1 L'effusibilité des matériaux, l'augmentation de la résistance sous l'échauffement ou l'interaction de contact entre les matériaux n'ont pas été pris en compte pour illustrer les effets de la matière et des dimensions, cela afin de 5 simplifier l'explication. 7.1-Elément conducteur en cuivre pur Sur la base d'un élément conducteur en cuivre pur s'étendant entièrement entre la surface de contact et le support collecteur, la proportion théorique de 10 courant passant par la portion principale et par l'élément conducteur est donnée dans le tableau 2 ci-dessous. Caractéristiques de l'élément Proportion de Proportion de conducteur courant courant passant par la passant par portion principale l'élément en carbone (1) conducteur (2) Elément conducteur en cuivre 85% Ex lE=6mm et Ex El = 30mm Tableau 2 On voit clairement que l'élément conducteur va s'échauffer et se ramollir 15 car il laisse transiter beaucoup trop de courant alors que le carbone n'en passe pas assez. La valeur totale n'est pas optimisée. 7.2-Element conducteur comprenant une gère et une 2ème parties, la gère partie étant en cuivre, la 2ème partie étant en carbone 20 La proportion théorique de courant passant par la portion principale et par l'élément conducteur est donnée dans le tableau 2 ci-dessous. Caractéristiques de l'élément Proportion de Proportion de conducteur courant courant passant par la passant par portion principale l'élément en carbone (1) conducteur (2) Elément lère partie Cuivre 55% 45% conducteur lE=6mm Ex El = 25mm 2ème partie Carbone Ex E2 =5mm Elément lère partie Cuivre 35 % 65 % conducteur lE=6mm Ex El = 28mm 2ème partie Carbone Ex E2 =2mm 3057504 17 Elément lère partie Cuivre 45 % 55 % conducteur lE=6mm Ex El = 26 8mm 2ème partie Carbone Ex E2 = 3.2mm Elément lère partie Cuivre 40 % 60 % conducteur Ex El = 25mm lE=10mm 2ème partie Carbone Ex E2 =5mm Tableau 3 L'épaisseur de l'élément conducteur est en particulier de la 2ème partie de ce dernier est donc un facteur très influent. Il en va de même pour la largeur de 5 l'élément conducteur. En modifiant les dimensions de l'élément conducteur, la répartition du courant entre la portion principale et l'élément conducteur peut être modulée pour maitriser un niveau d'échauffement compatible avec les caractéristiques des matériaux considérés. 10 7.3-Element conducteur comprenant une lère et une 2ème parties, la lère partie étant en acier, la 2ème partie étant en carbone L'élément conducteur peut également être en acier dont la résistivité est de l'ordre de 9,8 x 10-11 Ohm.m c'est-à-dire 6 fois plus résistif que le cuivre (1.6 x 10-11 Ohm.m) mais proportionnellement négligeable par rapport à celle du 15 carbone (8,2 x10-9 Ohm.m) Caractéristiques de l'élément Proportion de Proportion de conducteur courant courant passant par la passant par portion principale l'élément en carbone conducteur Elément lère partie Acier 56% 44% conducteur k=6mm Ex El = 25mm 2ème partie Carbone 5 Elément lère partie Acier 45% 55% conducteur lE=6mm Ex El = 27mm 2ème partie Carbone Ex E2 =3mm Tableau 4 L'acier qui a une influence notable par rapport au cuivre ne change donc pas 20 fondamentalement l'architecture de la bande d'usure. La répartition du courant y est maitrisable. 3057504 18 7.4-Element conducteur comprenant un élément en une seule partie la matière étant de la fonte L'élément conducteur peut également être en fonte. La fonte présente une 5 résistivité intermédiaire intéressante (1 x10-90hm.m) qui permet de mieux répartir les courants entre la portion principale et l'élément conducteur sans nécessairement que l'élément conducteur soit en deux parties contrairement à un élément conducteur en cuivre Caractéristiques de l'élément Proportion de Proportion de conducteur courant courant passant par la passant par portion principale l'élément en carbone conducteur Elément le" partie Fonte 45% 55% conducteur lE=6mm Ex El = 30mm 2' partie - Ex E2 = OMM 10 Tableau 5 11 ressort des exemples ci-dessus que la résistivité du matériau est un élément dominant dans la détermination du type et du dimensionnement de l'assemblage (faible ou moyenne résistivité avec un élément conducteur avec une 15 deuxième partie en carbone, moyenne résistivité avec un assemblage avec un élément conducteur traversant). La présence de l'élément conducteur a pour but majeur de dévier une partie du courant passant par l'élément conducteur pour limiter son échauffement car ce dernier engendre une détérioration de la matière qui se traduit par une usure 20 accélérée. On ne cherche pas nécessairement à obtenir une répartition à 50% car les niveaux d'échauffement acceptables induits par le passage du courant ne sont pas les mêmes dans la portion principale ou l'élément conducteur (de l'ordre de 250° pour la portion principale et plus de 800° pour l'élément conducteur). Par conséquent, après un dimensionnement par le calcul des résistances, c'est le 25 niveau de température induite et l'interaction entre matériaux qui détermineront les dimensions de chacun des éléments en fonction de la résistance à l'échauffement et des limites de dégradation. L'intérêt de ces types de montage est de permettre l'intégration d'un insert du plus petit volume pour une masse résultante faible, tout en permettant de faire 3057504 19 transiter dans le montage d'ensemble le maximum de courant dans les limites de dégradations acceptables par chacun des matériaux. 7.5 Caractéristiques physiques des matériaux de l'élément conducteur 5 Parmi les caractéristiques physiques autres que la résistivité principalement, les matériaux ou famille de matériaux abordés possèdent des caractéristiques physiques qui présentent des avantages ou des inconvénients dans l'utilisation telle que présentée. Les facteurs les plus influents sont la capacité à maintenir les caractéristiques mécaniques sous l'effet de la température, l'usinabilité et à 10 maintenir un bon coefficient de frottement. Echauffement Un des problèmes majeurs réside dans la dégradation thermique de l'élément conducteur sous l'effet du courant à l'interface avec la caténaire. C'est particulièrement flagrant avec le cuivre qui perd ses caractéristiques mécaniques 15 (dureté, résistance...) dès 200°C. Une des solutions innovante consiste à doper le cuivre, avec des matériaux d'apport de carbone, permettant le maintien des caractéristiques jusqu'à des températures bien plus élevées (voir tableau 6). D'autres pistes sont également intéressantes, par exemple l'utilisation de fonte qui présente des températures 20 admissibles plus élevées. Usinabilité Comme autre inconvénient des matériaux métalliques au contact frottant avec un autre matériau, le fluage dû au frottement, aggravé par l'échauffement de surface déplace de la matière et dégrade l'assemblage élément conducteur / 25 portion principal en carbone. L'apport de carbone permet de réduire le phénomène grâce à une bonne propriété d'usinabilité. L'emploi de l'acier et ses alliages réduit ainsi le phénomène grâce à un seuil de perte de caractéristiques élevé, au-delà de 1000°C. La fonte est particulièrement intéressante dans sa qualité d'usinabilité. 30 Frottement Les matériaux usuels présentent des caractéristiques de frottement bien connues. Dans les matières présentées en exemple, on voit clairement que le cuivre, face au cuivre de la caténaire, est très défavorable. Un cuivre dopé avec du carbone améliore l' aptitude à l' usure. 3057504 20 D'un autre coté, l'usage de matériau à base de fer est plus favorable, les aciers doux par exemple, et plus particulièrement la fonte grâce à son taux de carbone plus élevé. 5 Matériau Résistivité Taux Température Aptitude au Niveau de de ramollissement frottement d'intérêt carbone sous échauffement / cuivre caténaire Carbone 8.19 E-9 80% 1000° 6 / 10 **** Acier 0.0987 E-9 1% > 1000° 4 / 10 ** Cuivre dopé 0.015 E-9 14% 800° 3 / 10 *** Cuivre 0.0164 E-9 0% 200° 1 / 10 * pur Tableau 6 On voit assez clairement que pour que les matériaux assurent une performance acceptable dans l'usage présenté, le cuivre pur n'est pas l'idéal. 10 La présence de carbone dans les matériaux métalliques usuels est donc un élément important dans le bon comportement de l'insert, à partir du moment où il permet - de maintenir les caractéristiques mécaniques des matériaux de base à haute température (800°C/1000°C) - de maintenir une bonne usinabilité du matériau de base 15 - d'améliorer le coefficient de frottement du matériau de base. REVENDICATIONS1. Bande d'usure de pantographe s'étendant le long d'une direction longitudinale et comprenant une face, dite face de captation de courant (3), destinée à être mise en contact avec un fil de contact d'une caténaire, et une face, dite face de liaison (4), destinée à être montée sur un archet d'un pantographe, caractérisée en ce que la bande d'usure comprend : une portion en carbone, dite portion principale (1), s'étendant le long de ladite direction longitudinale, intégralement entre ladite face de captation de courant et ladite face de liaison, au moins un élément conducteur (2) inséré dans ladite portion principale qui s'étend au moins en partie le long de ladite direction longitudinale, au moins partiellement entre ladite face de captation de courant (3) et ladite face de liaison (4), ledit élément conducteur (2) étant d'une résistivité inférieure à la résistivité du carbone de ladite portion principale (1) et comprenant du carbone. 2. Bande d'usure selon la revendication 1, caractérisée en ce qu'au moins un élément conducteur (2) s'étend intégralement entre ladite face de captation de courant (3) et ladite face de liaison (4). 3. Bande d'usure selon la revendication 1 ou 2, caractérisée en ce que ledit au moins un élément conducteur est en un alliage comprenant du carbone, de préférence en fonte, en cuivre dopé au carbone, en acier, en alliage d'acier, en inox et/ou en un mélange de ces matériaux. 4. Bande d'usure selon la revendication 1 ou 2, caractérisée en ce que l'élément conducteur (2) comprend au moins une première partie et au moins une deuxième partie, ladite deuxième partie (9) étant en carbone. 5. Bande d'usure selon la revendication 4, caractérisée en ce que ladite première partie (8) débouche sur ladite face de captation de courant (3) et ladite deuxième partie (9) débouche sur ladite face de liaison (4). 3057504 22 5 6. Bande d'usure selon la revendication 4 ou 5, caractérisée en ce que le matériau de la première partie (8) d'au moins un élément conducteur (2) est du métal, de préférence un alliage comprenant du carbone. 7. Bande d'usure selon l'une des revendications 1 à 6, caractérisée en ce 10 qu'elle comprend un seul élément conducteur (2). 8. Bande d'usure selon l'une des revendications 1 à 7, caractérisée en ce que la somme des largeurs de chaque élément conducteur est comprise entre 5% et 25% de la largeur de la bande d'usure. 15 9. Pantographe comprenant au moins une bande d'usure selon l'une des revendications 1 à 8.